МАГНЕТИТ В ФОРМЕ НАНОЧАСТИЦ

III
III
1. Способ полиолового типа для получения наночастиц магнетита, который включает стадию (ii), на которой указанные наночастицы образуются в растворителе - многоатомном спирте, исходя из металлического железа и ионов Fe в присутствии катализатора и количества воды в молярном соотношении в 1,5-5 раз больше, чем число молей используемой соли F.
2. Способ по п.1, в котором указанный растворитель - многоатомный спирт выбирают из группы глицерин, пропиленгликоль и этиленгликоль.
3. Способ по п.1, в котором указанный катализатор выбирают из минеральных кислот.
III
4. Способ по п.1, в котором предшественниками указанного иона Feявляются соли, растворимые в растворителе - многоатомном спирте.
III
5. Способ по п.1, в котором указанный Fe добавляют в реакционную смесь в виде раствора в многоатомном спирте.
III
6. Способ по п.1, в котором указанный Fe добавляют в реакционную смесь последовательными порциями или с регулируемой скоростью, таким образом, чтобы температура реакционной смеси не претерпевала значительных изменений во время добавления.
III
0
7. Способ по любому из пп.1-6, в котором предварительно осуществляют стадию (i) приготовления раствора Fe в многоатомном спирте, исходя из Fe, где указанная стадия (i) включает следующие стадии:
II
0
(a) приготовление раствора Fe, исходя из Fe в растворителе - многоатомном спирте и в присутствии органической кислоты;
III
(b) приготовление раствора Fe путем барботажа воздуха в раствор, полученный на стадии (а);
III
причем раствор Fe, полученный на стадии (b), используют на стадии (ii).
8. Наночастицы магнетита, получаемые способом согласно любому из пп.1-7.
9. Применение магнетита по п.8 для получения тераностических композиций для гипертермической и/или диагностической обработки опухолей с помощью магнитно-резонансной томографии.